(57)【要約】本発明は羽軸繊維ファブリック及びその製造方法に関し、そのファブリックは、羽軸繊維１０−１００重量％、テキスタイル０−９０重量％の羽軸繊維及びテキスタイルからなることを特徴とし、また原料をフィルタリングし、供給変換装置へ供給し、撚じり、コーン巻し、熱設定して、織る処理により形成される。このファブリックは、従来のけばだて、二重張り、及び引抜の技術ではダウンを処理することができず、ダウンコート、ダウンキルト、ダウンマットレス及びその他の詰め物形態の寝具は、詰め物形態における詰め物として形成できるのみであり、その結果として低品質及び利用性が低いという問題を解決し、羽軸繊維紡績及び織成が実現される。ファブリックの分野の新たな種類は、断熱用のコート、靴下、キルト、マットレス及びその他の寝具に適する。
2006516682.tif 000002
【特許請求の範囲】
【請求項１】
１０乃至１００重量％の羽軸繊維及び０乃至９０重量％のテキスタイル繊維の原材料を含むことを特徴とする羽軸繊維ファブリック。
【請求項２】
請求項１に記載の羽軸繊維ファブリックにおいて、羽軸繊維ファブリックは１００重量％の羽軸繊維及び０重量％のテキスタイル繊維の原材料を含むことを特徴とする羽軸繊維ファブリック。
【請求項３】
請求項１に記載の羽軸繊維ファブリックにおいて、羽軸繊維ファブリックは５０重量％の羽軸繊維及び５０重量％のテキスタイル繊維の原材料を含むことを特徴とする羽軸繊維ファブリック。
【請求項４】
請求項１に記載の羽軸繊維ファブリックにおいて、羽軸繊維ファブリックは１０重量％の羽軸繊維及び９０重量％のテキスタイル繊維の原材料を含むことを特徴とする羽軸繊維ファブリック。
【請求項５】
請求項１乃至４の何れか一項に記載の羽軸繊維ファブリックにおいて、前記羽軸繊維は、アヒルやガチョウなどの鳥の洗浄されたシート状フェザー、クラスタ、及び産毛から軸及び羽柄を除去することにより抽出された単独の羽軸繊維を採用することを特徴とする羽軸繊維ファブリック。
【請求項６】
請求項１乃至４の何れか一項に記載の羽軸繊維ファブリックにおいて、テキスタイル繊維は、コットン、ウール、麻、及びシルクなどの天然繊維と、テリレン、アクリロン、ポリアミド、クロロファイバー、ポリプロピレン  ファイバー、ポリウレタン、ビニロナンド  ビスコースなどの化学繊維とからなるグループから選択された少なくとも一つであることを特徴とする羽軸繊維ファブリック。
【請求項７】
請求項１に記載の羽軸繊維ファブリックを製造する方法であって、
原料をフィルタリングして、供給変換装置へ供給し、撚り、コーン巻し、熱設定して、織り、その熱設定は温度８０乃至１２０℃で５乃至２０分に亘って実行されることを特徴とする方法。
【請求項８】
請求項７に記載の羽軸繊維ファブリックを製造する方法において、前記供給変換装置は、原料箱（１）、供給カーテン（２），（１２）、調整可能均綿ローラ（３）、把持リッケリン（４）、第一沈降室（５）、均綿工作機（６）、開放リッケリン（７）、第二沈降室（８）とからなり、その第二沈降室の内室（１１）は互いに連通し、筐体（１３）が互いに連結しており、生産物として形成されたストライプは二つのガーゼシリンダからなる楔型スロットにと係合することを特徴とする方法。
【発明の詳細な説明】
【発明の背景】
【０００１】
発明の分野
本発明は羽軸繊維テキスタイル技術に関し、特にダウンの羽軸繊維からなるファブリック及びその製造方法に関する。
【０００２】
従来技術の説明
フェザー及びダウンは断熱用の良好な天然素材である。フェザーはシート状であり、羽軸は軸の両側から外側へ平行に分布している。ダウンはクラスタ及び産毛に分類することができ、ここでクラスタは、核をなす羽柄から外側へ放射状に分布する羽軸を有し、一方、産毛は軸線をなす軸から放射状に分布する羽軸を有する。従ってフェザーもダウンも繊維には属さない。フェザー及びダウンの羽軸が通常の技術により軸又は羽柄から分離されるならば、単独の羽軸繊維が形成される。フェザーの羽軸繊維はクラスタ及び産毛のそれよりも粗いが、その構造においては同様であり、即ち羽軸繊維の全ての主羽軸に小羽枝が分布し、結節点及び／または小鉤が小羽枝上に分布されるので、独特の自然な輪郭の繊維であり、これは軽量であり、良好な断熱及び保温性能を有する。羽軸繊維は比較的に短く、殆どは１５乃至２５ｍｍの範囲内であり、湾曲しておらず、互いに連結しておらず、単独の羽軸のふわふわとした状態を呈するので、従来の織物技術では、けばだて、二重張り、及び引抜を実行するのは困難である。従って、ダウンコート、ダウンキルト、ダウンマットレス及びその他の詰め物形態の寝具は、詰め物形態における詰め物としてのフェザー、ダウンまたは羽軸繊維を用いることにより製造することが可能なのみであり、その結果として低品質及び利用性が低い。
【０００３】
他の繊維に固定されたダウンを紡ぐ技術処理は、公報ＣＮ１２２２５９１Ａ（発明の名称”Down Spinning Technique”）及びＣＮ１２９３２７０Ａ（発明の名称”Down Fabric”）の明細書及び請求項に開示されている。
【０００４】
ダウン（クラスタとしても知られる）は、国内、国際ダウン工業においてガチョウ及びアヒルからの柔らかいダウン繊維を含むクラスタとして規定される。ダウンは、クラスタまたは産毛の標準的な最小条件、並びにフェザー片、ダウン繊維、フェザー繊維及び混入物の制限量を満たすクラスタまたは産毛の一般的用語を意味する。上述の公報におけるダウンは、同一の構造の素材には属さず、繊維にも属さない。繊維は天然又は人工合成綿状素材である。従って生地材料として用いられるダウンは紡ぐことは可能でない。ダウンを他の紡績可能な繊維と混合したとしても、クラスタは外側では緩く、内側では緻密であり、クラスタの大きさは互いに異なり、様々なフェザー片及びダウン繊維がダウン素材に包含されているために、仕上げられた編み糸は均一でなく、他のテキスタイルとの繊細な均一の互いに連結した組み合わせを形成することはできないので、殆どのダウンは独立して存在しており、即ち製造中に空気流により吹き飛ばされてしまう。
【０００５】
発明の概要
本発明の目的は、羽軸繊維ファブリックと、高張力を有する真っ直ぐな羽軸繊維により生地を直接に製造する方法とに関する。
【０００６】
本発明の目的は、重量比で羽軸繊維１０−１００％、テキスタイル０−９０％の羽軸繊維及びテキスタイルからなるファブリックにより実現される。
【０００７】
羽軸繊維は、アヒルやガチョウなどの鳥の洗浄されたシート状フェザー、クラスタ、及び産毛から軸及び羽柄を除去することにより抽出された単独の羽軸繊維を採用する。
【０００８】
テキスタイルは天然繊維（例えばコットン、ウール、麻、及びシルク）、化学繊維（例えばテリレン、アクリロン、ポリアミド、クロロファイバー、ポリプロピレン  ファイバー、ポリウレタン、ビニロナンド  ビスコース）からなるグループから選択された少なくとも一つである。
【０００９】
羽軸繊維の製造工程は以下の段階を含む。即ち、
原料をフィルタリングし、供給変換装置へ供給し、撚じり、コーン巻し、熱設定して、織り、その熱設定は温度８０乃至１２０℃で５乃至２０分に亘って実行される。
【００１０】
供給変換装置は、原料箱、供給カーテン、調整可能均綿ローラ、把持リッケリン、第一沈降室、均綿工作機、開放リッケリン、第二沈降室とからなり、その第二沈降室の内室は互いに連通し、筐体が互いに連結しており、生産物として形成された帯はガーゼシリンダと係合する。
【００１１】
本発明は従来の技術と比較して以下の利点を有する。即ち（１）供給変換装置は、把持リッケリン及び開放リッケリンを有する二つの梳きと、調整可能均綿ローラ及び均綿工作機を有する二つの定量制御器、第一及び第二の沈降室を有する二つの定量沈降器を含み、羽軸繊維が、帯状形態で連続的に均一且つ定量的に生産物に形成されるように通過することを確実にする。従って、以下の問題点、即ち羽軸繊維は伸ばしてあり、粘着を伴わないので、羽軸繊維を直接に編み糸へ処理することができないので、従来の紡績技術では、毛羽立て、二重張り、及び引抜のために必要な段階をするのは困難であるという問題が解決される。一方、羽軸繊維を曲げて修正する必要が無く、初期の構造を有する羽軸を直接に帯状に形成することができ、ヤーンに紡ぐことができるので、強引な力による羽軸繊維の損傷又は部分的な破断を回避でき、ダウン及びフェザーの生地製造の理想が実現し、（２）コーン巻き及び熱設定は、以下の欠点を排除するために採用されている。即ち羽軸繊維が強い弾性反発を有して真っ直ぐであり、仕上げられたヤーン及び糸は、容易に撚れて復帰するので、詰め物の低張力と欠陥がもたらされてしまう欠点である。（３）羽軸繊維は天然プロファイル繊維であり、これは軽量で良好な保温及び断熱性能を有するので、羽軸繊維のファブリックも軽量で良好な保温及び断熱性能の利点を持つので、生地産業における保温及び断熱のための新たな天然繊維生地となる。（４）羽軸繊維ファブリックは多くの種類を有し、品位が高いので広範に使用できる。
【００１２】
詳細な説明
図１に示すように原料箱１、把持リッケリン４及び開放リッケリン７が図示されている。水平供給カーテン１２は原料箱の底部に配置されている。扇型の歯１０を有する傾斜した供給カーテン２は水平供給カーテンの端部に配置されている。逆方向に回転する調整可能均綿ローラ３は傾斜した供給カーテン２の上部中間部分に配置されている。把持リッケリン４は調整可能均綿ローラの上部に配置されている。把持リッケリン４の下側の第一沈降室５は、把持リッケリン４に連通している。第一沈降室５の低部部分には、反対方向に回転する均綿工作機６を有する開放リッケリン７が配置されている。開放リッケリンの下側の第二沈降室８は、開放リッケリンに連通している。第二沈降室の低部部分には、二つのガーゼシリンダ９からなる楔型溝に係合してストライプ状出口が位置している。二つのガーゼシリンダ９の両方は、負の圧力におかれることのできる吸気袋を備えており、且つ同方向に回転する。第一及び第二沈降室は、把持リッケリン、開放リッケリン、及び供給カーテンの外側で内室１１に連通し、ハウジング１３は互いに連結している。
【００１３】
実施例１
羽軸繊維ファブリックは、重量７０％の羽軸繊維及び重量３０％のテキスタイルとからなる。
【００１４】
処理の流れ：原料の濾過――これを供給変換装置へ供給−―撚り加工――コーン巻加工――熱設定――製織――最終製品を保管所へ置く。
【００１５】
処理の説明
１．原料の濾過：羽軸繊維は、アヒルやガチョウなどの鳥の洗浄されたシート状フェザー、クラスタ、及び産毛から軸及び羽柄を除去することにより抽出された単独の羽軸繊維を採用する。
【００１６】
テキスタイルは天然繊維（例えばコットン、ウール、麻、及びシルク）、化学繊維（例えばテリレン、アクリロン、ポリアミド、クロロファイバー、ポリプロピレン  ファイバー、ポリウレタン、ビニロナンド  ビスコース）からなるグループから選択された少なくとも一つである。
【００１７】
２．供給変換装置への供給：この装置は羽軸繊維の天然の物理的特性、即ち羽軸繊維は単独で真っ直ぐであることに応じて設計された特定の装置である。羽軸繊維又は羽軸繊維混合物は装置内の供給カーテンによる原料箱からの産出物であり、調整可能均綿ローラの制御の下に比較的に均一、定量的、且つ連続的に把持リッケリンへ供給されて、次いで把持リッケリン及び開放リッケリンを通じて二回毛羽立てられ、均綿工作機により再度均綿されて、第一及び第二沈降室により二回沈降されて、ストライプ状出口から産出される。従って、羽軸繊維を連続的に、均一に、且つ定量的に二つの負圧ガーゼシリンダからなる楔形スロットへ沈降させることにより均一なストランドを形成することが実現される。
【００１８】
３．撚り加工：異なる原材料に応じて、糸又はヤーンの芯が撚りの前に羽軸繊維ストランドへ導入され、糸又はヤーンの芯と連続的且つ均一に密着された羽軸繊維ストランドが、従来の摩擦紡績法を用いて二つの負圧ガーゼシリンダを同方向に回転させることにより撚ると、ヤーンを被覆する羽軸繊維が形成される。
【００１９】
４.コーン巻加工：従来の技術を用いることにより羽軸繊維ヤーンをコーンへ巻く。
【００２０】
５．熱設定：コーンヤーンは、８０乃至１２０℃の温度範囲で５乃至２０分間に亘って加熱するためのサーモスタットへ送られる。
【００２１】
６．製織：製織又は編みの従来の技術により、ヤーンから断熱用羽軸繊維ファブリックを製造する。
【００２２】
７．最終製品を保管所へ置く：羽軸繊維ファブリックを検査し、梱包し、倉庫に収納する。
【００２３】
実施例２
羽軸繊維ファブリックは、羽軸繊維１００％重量及びテキスタイル繊維０％重量からなる。
【００２４】
処理の流れ：原材料フィルタリング――これを供給転換装置へ供給――撚り加工――コーン巻――加熱設定――折り畳み――製織――最終製品を保管所へ置く。
【００２５】
処理の説明
１．撚り：連続的に均一に結合された羽軸繊維ストランドは、従来の摩擦紡績法を用いて二つの負圧ガーゼシリンダを同方向に回転させることにより撚ると、ヤーンを被覆する羽軸繊維が形成される。
【００２６】
２.折り曲げ：従来の技術を用いることにより羽軸繊維ヤーンを折り曲げヤーンへ折り曲げる。
【００２７】
３．織り：羽軸繊維ヤーンから従来の技術又は編成により断熱及び耐熱用羽軸繊維ファブリックを製造する。
【００２８】
４．他の処理は実施例１におけるそれと同様である。
【００２９】
実施例３
羽軸繊維ファブリックは、羽軸繊維９０％重量及びテキスタイル繊維１０％重量からなる。
【００３０】
処理流れ：
処理の流れ：原材料フィルタリング――これを供給転換装置へ供給――撚り――コーン巻――加熱設定――被覆――織り――製品を保管所へ収納。
【００３１】
処理の説明
１．原材料フィルタリング：テキスタイル繊維は天然、化学テキスタイル繊維又は糸を採用する。
【００３２】
２．被覆：芯としての羽軸繊維ヤーンは従来の技術を用いて紡績又は糸で被覆されて被覆ヤーンを形成する。
【００３３】
３．他の実施形態においては処理は実施例１におけるそれと同様である。
【００３４】
実施例４
羽軸繊維ファブリックは、羽軸繊維５０％重量及びテキスタイル繊維５０％重量からなる。
【００３５】
処理流れ：
処理の流れ：原材料フィルタリング――混合――これを供給転換装置へ供給――撚り――コーン巻――加熱設定――被覆――織り――最終製品を保管所へ収納。
【００３６】
処理の説明
１．原材料フィルタリング：テキスタイル繊維は天然又は化学テキスタイル繊維を採用する。
【００３７】
２．混合：羽軸繊維及びテキスタイル繊維は従来の技術を用いることにより均一に混合される。
【００３８】
３．撚り：連続的に均一に結合された羽軸繊維ストランドは、二つの負圧ガーゼシリンダを同方向に回転させることにより撚られて、ストランドはガーゼシリンダの設計された透過性に従って撚られたストライプ又はローブを形成し、それぞれローター紡績及びリング紡績により細番手を形成する。
【００３９】
４．他の処理は実施例１におけるそれと同様である。
【００４０】
実施例５
羽軸繊維ファブリックは、羽軸繊維１０％重量及びテキスタイル繊維９０％重量からなる。
【００４１】
処理流れは実施例４におけるそれと同様である。
【００４２】
処理の説明
１．織り：織りは、横糸としての羽軸繊維ヤーン又は羽軸繊維混合ヤーンと、縦糸としての他のテキスタイル繊維を用いて実行される。
【００４３】
２．他の処理は実施例４におけるそれと同様である。
【００４４】
実施例６
羽軸繊維ファブリックは、羽軸繊維２０％重量及びテキスタイル繊維８０％重量からなる。
【００４５】
処理の流れ：原材料フィルタリング――混合――これを供給転換装置へ供給――撚り――コーン巻――加熱設定――被覆――織り――最終製品を保管所へ収納。
【００４６】
処理の説明
１．折り曲げ：羽軸繊維又は羽軸繊維混合ヤーンは、それ自身で又は他のテキスタイル繊維と共に折り曲げヤーンへ折り曲げられる。
【００４７】
２．他の処理は実施例４におけるそれと同様である。
【図面の簡単な説明】
【００４８】
【図１】図１は供給変換装置の概略的な構造図である。
【図１】
2006516682.tif 000003
【国際調査報告】
2006516682.tif 000004
2006516682.tif 000005
2006516682.tif 000006
2006516682.tif 000007